(57)【要約】【課題】高温下において高速回転で使用しても長寿命な減速機用プラネタリギヤ装置を提供する。【解決手段】減速機用プラネタリギヤ装置は、同心に配されたサンギヤ１及びリングギヤ２に噛み合うピニオンギヤ３と、ピニオンギヤ３の中心に挿通されピニオンギヤ３を回転自在に支持するピニオンシャフト５と、ピニオンギヤ３の内周面に形成された軌道面とピニオンシャフト５の外周面に形成された軌道面との間に転動自在に配された複数のころと、を備えている。ピニオンシャフト５は、高炭素クロム軸受鋼ＳＵＪ３によって構成され、ピニオンシャフト５の軸線方向中央部は、その表面層の残留オーステナイト量が２０体積％未満である。【選択図】図１
2011226535.tif 000002
【特許請求の範囲】
【請求項１】
同心に配されたサンギヤ及びリングギヤに噛み合うピニオンギヤと、前記ピニオンギヤの中心に挿通され、前記ピニオンギヤを回転自在に支持するピニオンシャフトと、前記ピニオンギヤの内周面に形成された軌道面と前記ピニオンシャフトの外周面に形成された軌道面との間に転動自在に配された複数のころと、を備える減速機用プラネタリギヤ装置において、
前記ピニオンシャフトは、高炭素クロム軸受鋼ＳＵＪ３によって構成され、
前記ピニオンシャフトの軸線方向中央部は、その表面層の残留オーステナイト量が２０体積％未満であることを特徴とする減速機用プラネタリギヤ装置。
【請求項２】
前記ピニオンシャフトの前記軌道面が形成された部分のうち少なくとも一部分は、その表面層の残留オーステナイト量が１５体積％以上４０体積％以下であることを特徴とする請求項１に記載の減速機用プラネタリギヤ装置。
【請求項３】
前記ピニオンシャフトには、潤滑穴が形成されていることを特徴とする請求項１または２に記載の減速機用プラネタリギヤ装置。
【請求項４】
前記ピニオンシャフトは、ピンによってキャリアに固定されることを特徴とする請求項１から３のいずれか１項に記載の減速機用プラネタリギヤ装置。
【発明の詳細な説明】
【技術分野】
【０００１】
本発明は、油圧ショベルやクレーン等の建設機械の走行減速機や旋回減速機に使用される減速機用プラネタリギヤ装置に関する。
【背景技術】
【０００２】
プラネタリギヤ装置は、サンギヤ，リングギヤ，及びキャリヤを備えており、これらの回転要素は出力軸の周りに同心に配されている。また、サンギヤ及びリングギヤに噛み合うピニオンギヤが、キャリヤに固定されたピニオンシャフトに、ニードルローラのような軸受用ころを介して回転自在に支持されている。そして、各回転の遠心力によって各回転要素に潤滑油が供給されるように、油路が備えられている。
【０００３】
しかしながら、プラネタリギヤ装置の構造は、ピニオンギヤが自転しながら公転するという複雑なものであるので、十分な潤滑油をピニオンシャフト及びころに供給することは困難であった。また、各回転要素の中ではピニオンギヤの回転速度が最も高いので、ピニオンギヤを支持するピニオンシャフトには、ピニオンギヤに作用する遠心力を支えるために大きな荷重が負荷される傾向があった。
【０００４】
本出願人は、自動車の変速機等の異物混入環境下で使用されるプラネタリギヤ装置において、プラネタリギヤ装置の長寿命化を図るべく、ピニオンシャフトの残留オーステナイト量を規定することを考案している（例えば、特許文献１参照。）。即ち、ピニオンシャフトの軸線方向中央部は、その表面層の残留オーステナイト量を１５体積％未満として、塑性変形しにくいようにすることで、ピニオンシャフト全体の塑性変形量を小さくする。また、ピニオンシャフトの軌道面が形成された部分のうち少なくとも一部分は、その表面層の残留オーステナイト量が１５体積％以上４０体積％以下とし、ピニオンシャフトの転動疲労寿命特性を保っている。
【０００５】
また、自動車のエンジンに使用されるニードル軸受としては、ころの軌道面としての支持軸をずぶ焼入れして必要な硬度を持たせ、また、支持軸の端部に、端面がかしめ可能な硬度を有するキャップを嵌着し、耐摩耗性と抜け止めを可能としたものが考案されている（例えば特許文献２参照。）。さらに、ラジアルニードル軸受の転動軸としては、高炭素クロム鋼二種（ＳＵＪ２）等のずぶ焼入れ鋼が使用されることが知られている（例えば、特許文献３参照。）。
【先行技術文献】
【特許文献】
【０００６】
【特許文献１】特開２００５−１４０２７５号公報
【特許文献２】特開２００６−１０５３２１号公報
【特許文献３】特開２００２−４００３号公報
【発明の概要】
【発明が解決しようとする課題】
【０００７】
ところで、油圧ショベル等の建設機械は、高山等の凹凸した舗装されていない道を走行することが多く、プラネタリギヤ装置は、このような建設機械の走行減速機や旋回減速機用として使用される。油圧ショベルに使用されるプラネタリギヤ装置では、ギヤの摩耗粉などがピニオンシャフトとニードルローラとの転動面間に侵入たり、未舗装の道路による耐衝撃性のため、ギヤの摩耗粉などが転動面間に噛み込み、軸の軌道面に圧痕などがつき、剥離や焼付きの原因となる可能性があった。
【０００８】
また、建設機械に使用されるプラネタリギヤ装置は、サイズの大型化に伴い、ピニオンシャフトの径も一般的に３０ｍｍ以上に大型化する。大径のピニオンシャフトを、従来のようなＳＵＪ２によって製造した場合、焼入れしても内部まで硬くならず、表面付近から急激に硬さが低下する。このため、大型のプラネタリギヤ装置においても、長寿命な材料特性を有するピニオンシャフトが望まれている。
【０００９】
本発明は、上記事情を鑑みてなされたものであり、その目的は、大型の走行減速機や旋回減速機用として使用され、異物混入環境下においても長寿命な減速機用プラネタリギヤ装置を提供することにある。
【課題を解決するための手段】
【００１０】
本発明の目的は、以下の構成によって達成される。
（１）  同心に配されたサンギヤ及びリングギヤに噛み合うピニオンギヤと、前記ピニオンギヤの中心に挿通され、前記ピニオンギヤを回転自在に支持するピニオンシャフトと、前記ピニオンギヤの内周面に形成された軌道面と前記ピニオンシャフトの外周面に形成された軌道面との間に転動自在に配された複数のころと、を備える減速機用プラネタリギヤ装置において、
前記ピニオンシャフトは、高炭素クロム軸受鋼ＳＵＪ３によって構成され、
前記ピニオンシャフトの軸線方向中央部は、その表面層の残留オーステナイト量が２０体積％未満であることを特徴とする減速機用プラネタリギヤ装置。
（２）  前記ピニオンシャフトの前記軌道面が形成された部分のうち少なくとも一部分は、その表面層の残留オーステナイト量が１５体積％以上４０体積％以下であることを特徴とする（１）に記載の減速機用プラネタリギヤ装置。
（３）  前記ピニオンシャフトには、潤滑穴が形成されていることを特徴とする（１）または（２）に記載の減速機用プラネタリギヤ装置。
（４）  前記ピニオンシャフトは、ピンによってキャリアに固定されることを特徴とする（１）から（３）のいずれかに記載の減速機用プラネタリギヤ装置。
【発明の効果】
【００１１】
本発明の減速機用プラネタリギヤ装置によれば、ピニオンシャフトを、高炭素クロム軸受鋼ＳＵＪ３によって構成し、ピニオンシャフトの軸線方向中央部を、その表面層の残留オーステナイト量が２０体積％未満であるとすることで、ピニオンシャフトの全体の塑性変形量が抑制され、異物混入環境下においても長寿命な大型のプラネタリギヤ装置を提供することができる。
【図面の簡単な説明】
【００１２】
【図１】本発明の一実施形態である減速機用プラネタリギヤ装置の斜視図である。
【図２】図１のピニオンシャフト周辺の断面図である。
【図３】ピニオンシャフト及びニードルローラの斜視図である。
【発明を実施するための形態】
【００１３】
本発明に係る減速機用プラネタリギヤ装置の実施の形態を、図面を参照しながら詳細に説明する。
図１に示す減速機用プラネタリギヤ装置は、図示しない軸が挿通されたサンギヤ１と、該サンギヤ１と同心に配されたリングギヤ２と、サンギヤ１及びリングギヤ２に噛み合う複数（図１においては３個）のピニオンギヤ３と、サンギヤ１及びリングギヤ２と同心に配されピニオンギヤ３を回転自在に支持するキャリヤ４と、を備えている。
【００１４】
ピニオンギヤ３の中心には、キャリヤ４に固定されたピニオンシャフト５が挿通されており、また、ピニオンギヤ３の内周面に形成された軌道面とピニオンシャフト５の外周面に形成された軌道面との間には、ニードルローラ６が転動自在に配されていて、これによりピニオンギヤ３はピニオンシャフト５を軸として回転自在とされている。なお、ニードルローラ６は、単列であっても、複列であってもよい。
【００１５】
図２に示すように、ピニオンシャフト５は、その軸方向一端部に形成された止めピン用穴５ａにピン８を圧入することで、キャリヤ４に固定されている。また、ピニオンシャフト５の軸方向他端部には、キャリヤギヤ９が形成されており、ニードルローラ６が当接する軸方向中間部には、潤滑性能を向上すべく、油浴からのギヤオイルをくみ上げる潤滑用油穴５ｂが形成されている。
【００１６】
図３に示すように、単列の複数のニードルローラ６は、保持器７によって円周方向に所定の間隔で配置されており、組み込み性が良好なケージアンドローラによって構成されている。
ニードルローラ６としては、日本工業規格に規定された高炭素クロム軸受鋼二種（ＳＵＪ２）や高炭素クロム軸受鋼三種（ＳＵＪ３）が採用されており、ピニオンシャフト５としては、高炭素クロム軸受鋼三種（ＳＵＪ３）が採用されている。
また、保持器７としては、鉄製（クロムモリブデン鋼ＳＣＭ４１５や機械構造用炭素鋼鋼管ＳＴＫＭ１３Ａ）や樹脂製（ポリアミド６６やポリアミド４６）のものが使用され、ピニオンギヤ３は、クロムモリブデン鋼（ＳＣＭ４２０、ＳＣｒ４２０、ＳＮＣＭ４２０）が使用される。
潤滑方式としては、潤滑油をギヤオイルとした油浴潤滑方式とし、油浴極圧剤（ＥＰ剤）を用いて軽い腐食を生じさせ、異常摩耗や焼付を防止している。
【００１７】
ここで、ピニオンシャフトは、高炭素クロム軸受鋼三種（ＳＵＪ３）からなる素材を仕上げ加工に必要な取り代を残した形状寸法に旋削加工した。その後、混合ガス（Ｒｘガス＋プロパンガス＋アンモニアガス）を導入した炉内において８２０〜９００℃の温度で２〜１０時間加熱保持することで、浸炭窒化処理を施した。さらに、焼入れを施した後、引き続き焼戻しを施してもよく、或いは、調質処理を施してから高周波焼入れを施して、表面層の硬さ及び残留オーステナイト量を確保するようにしてもよい。その後、研磨加工によって仕上げ加工を行うことにより、ピニオンシャフト５を製造した。
【００１８】
また、ピニオンシャフト５の軌道面が形成された部分（すなわちニードルローラが接触する部分）のうち軸線方向端部は、その表面層の残留オーステナイト量が１５体積％以上４０体積％以下とされている。１５体積％未満では、表面疲労を緩和するダンパー効果が少なく、ピニオンシャフト５の疲労寿命が低下する。また、４０体積％を超えると、表面硬さを減じてしまうので、耐摩耗性や耐表面疲労性がかえって損なわれる。
【００１９】
さらに、ピニオンシャフト５の軸線方向中央部（すなわち長手方向中央部）は、その表面層の残留オーステナイト量が２０体積％未満とされている。２０体積％を超えると、弾性限が低下し、耐衝撃性が損なわれて割れが発生する虞がある。
【００２０】
ここで、本発明における表面層とは、ころの直径をＤａとすると、ピニオンシャフトの表面からＤａの２％の深さ位置までの部分、または、表面から絶対深さで０．１ｍｍ（特に、０．０５ｍｍ）までの部分を意味する。
【００２１】
なお、ピニオンシャフト５の軸線方向中央部は、焼入れ又は焼戻しの後に、軌道面に部分的に高周波焼戻しを施して残留オーステナイトを分解させることで行われる。ただし、残留オーステナイトを分解させるためにあまりに高温で焼き戻すと、表面層硬度が低下しすぎて転動部材としての強度が不足してしまうため、表面層硬度がＨｒｃ５８以上（Ｈｖ６５０以上）となるように調整することが好ましい。また、高周波焼戻しを施す範囲を広範囲にしすぎると軌道面の表面疲労に対する耐性が低下し、かえって耐久性が低下してしまうおそれがある。よって、軌道面のうちの少なくとも一部分、特に軌道面の軸方向端部には高周波焼戻しを施さないようにする必要がある。
【００２２】
また、残留オーステナイトが存在すると、マルテンサイトへの変態によって塑性変形が生じる。表面層の残留オーステナイト量の影響も多少あるが、芯部はピニオンシャフト５の体積の大部分を占めることから、芯部に残留オーステナイトが存在すると、転動軸に塑性変形を生じやすく、ピニオンシャフト５の曲がりが大きくなり、結果としてピニオンシャフト５の疲労強度が低下する（曲げ応力などによる局所の表面疲労により）。すなわち、芯部の残留オーステナイト量を０体積％とすれば、表面層に残留オーステナイトが存在してもピニオンシャフト５の塑性変形はほとんど生じない。
【００２３】
以上説明したように、減速機用プラネタリギヤ装置によれば、ピニオンシャフト５を、日本工業規格に規定された高炭素クロム軸受鋼ＳＵＪ３によって構成し、ピニオンシャフト５の軸線方向中央部を、その表面層の残留オーステナイト量が２０体積％未満とすることで、ピニオンシャフトの表面疲労が抑制され、異物混入環境下においても長寿命な大型のプラネタリギヤ装置を提供することができる。
【００２４】
なお、本発明は、上述した実施形態に限定されるものでなく、適宜、変更、改良などが可能である。
【符号の説明】
【００２５】
１ サンギヤ
２ リングギヤ
３ ピニオンギヤ
５ ピニオンシャフト
６ ニードルローラ
【図１】
2011226535.tif 000003
【図２】
2011226535.tif 000004
【図３】
2011226535.tif 000005